(57)【要約】【課題】  本発明は、壁紙が汚れた際に貼り替えを行わずに塗料塗布によって改装する際に、塗料の塗工性に優れた壁紙を提供する。【解決手段】  シラスバルーンを０．５〜１８重量％含む表面処理剤を表面に塗工することにより壁紙を得る。壁紙表面と表面処理剤の間には、アンカーコート層が設けられている。この表面処理剤が塗工された上から水性ペンキなどの塗料で改装する。【選択図】      なし【特許請求の範囲】
【請求項１】
シラスバルーンを２０重量％未満含む表面処理剤を表面に塗工することにより得られる壁紙。
【請求項２】
前記表面処理剤に含まれるシラスバルーンが０．５〜１８重量％である請求項１記載の壁紙。
【請求項３】
シラスバルーンとバインダーを含み、前記シラスバルーンを２０重量％未満含んでいることを特徴とする壁紙用表面処理剤。
【請求項４】
壁紙の表面に、シラスバルーンを２０重量％未満含む表面処理剤を塗工し、その上から壁紙用塗料を塗工することを特徴とする壁紙の改装方法。
【発明の詳細な説明】
【技術分野】
【０００１】
本発明は、塗料の塗工性に優れた壁紙、壁紙表面に塗料を良好に塗工するため壁紙表面に施される壁紙用表面処理剤、及び壁紙の改装方法に関する。
【背景技術】
【０００２】
従来、壁紙表面が汚れた場合には、その壁紙の貼り替えて全面的に改装するか、又は汚れた壁紙の上から塗料を塗ることが行われている。
前者の方法では、既存の壁紙の剥離と新規な壁紙の貼付けを行わなければならないので、時間と労力がかかる上、壁紙を廃棄しなければならない。この点、後者の方法では、貼り替えに比して作業手間が少なく、又廃棄物も生じないので好ましく、近年、塗料上塗りによる壁紙の改装方法も行われている。
【０００３】
しかしながら、塗料の上塗りによる方法では、塗料の塗工性が悪いという問題点がある。すなわち、通常、壁紙の表面には、防汚加工のため、アクリル系樹脂、ウレタン系樹脂、フッ素系樹脂からなる防汚フィルム層やポリビニルアルコールを主成分とする防汚層などが設けられており、この上から水性塗料を塗布しても塗料が弾かれてしまい、塗料を塗着させることが困難である。このような壁紙に対して塗料を塗る場合には、同じ範囲に塗料を塗り拡げるように、刷毛などの塗布具を往復させなければならず、非常に煩雑で、塗工時間も長くなる。
【発明の開示】
【発明が解決しようとする課題】
【０００４】
そこで、本発明は、塗料の塗工性に優れた壁紙、壁紙に塗料を塗着し易くできる壁紙用表面処理剤、及び簡易に塗料を塗り、壁紙を改装することがきる壁紙の改装方法を提供することを課題とするものである。
【課題を解決するための手段】
【０００５】
本発明は、シラスバルーンを２０重量％未満含む表面処理剤を表面に塗工することにより得られる壁紙を提供する。また、本発明は、シラスバルーンとバインダーを含み、シラスバルーンを２０重量％未満含んでいる壁紙用の表面処理剤を提供する。表面処理剤に含まれるシラスバルーンは０．５〜１８重量％が好ましい態様である。
かかる表面処理剤が塗工された壁紙は、その上から塗料を塗った際に、塗料が弾けたりせず、良好に塗料を塗ることができる。また、塗料の塗工前の壁紙表面は、土壁調の外観を呈し、装飾性に優れている。本発明の表面処理剤を塗工した壁紙が、塗料の塗工性に優れ、又、土壁調の外観を有する原理は明確ではないが、所定量のシラスバルーンを混合することにより、処理剤の塗工層表面に該シラスバルーンが適度に集合して凹凸を生じ、この結果、塗料が着きやすくなり、又、これが光を無秩序に屈折分散させることから、土壁調の外観を呈するものと考えられる。
【０００６】
また、本発明は、壁紙の表面に、シラスバルーンを２０重量％未満含む表面処理剤を塗工し、その上から壁紙用塗料を塗工する壁紙の改装方法を提供する。
かかる表面処理剤を壁紙に塗工し、その上から塗料を塗ることにより、刷毛やローラなどの簡易な塗布具を用いても塗料を良好に塗ることができる。従って、既存の壁紙を容易に改装でき、又、当該壁紙が、その表面に防汚加工が施されているものであっても、容易に塗料を塗工することができる。
【発明の効果】
【０００７】
本発明の壁紙は、その上から塗料を良好に塗工することができるので、例えば個人ユーザーでも簡易に壁紙の上から塗料を塗ることができる。また、土壁調の外観を呈するので、装飾性に優れた壁紙を提供できる。
さらに、本発明の表面処理剤は、壁紙表面に塗工しやすく、又、塗工後は、壁紙に塗料を良好に塗着させるプライマー的な働きを行い、壁紙への塗料の塗工性を改善させることができる。
また、本発明の壁紙改装方法は、表面処理剤を壁紙を塗工し、その上から塗料を塗ることにより、刷毛やローラなどの簡易な塗布具を用いても塗料を良好に塗ることができ、例えば個人ユーザーでも既存の壁紙を簡単に改装することができる。
【発明を実施するための最良の形態】
【０００８】
以下、本発明について説明する。
本発明の壁紙１は、図１に示すように、壁紙基材２と基材２の表面に設けられた意匠印刷層３とを備える壁紙本体の表面に、下記表面処理剤からなる処理層５が設けられている。
壁紙基材２としては公知のものを使用でき、例えば、天然繊維、合成繊維、半合成繊維、ガラス繊維などの無機繊維などからなる織物又は編物などの布地、ケナフ紙、普通紙、再生紙、和紙、上質紙、クレープ紙、グラシン紙、トレーシングペーパー、キャスト紙、コーテッド紙などの天然パルプ紙、不織布、合成紙、ラミネート紙、ポリエチレンテレフタレート、ポリエチレン、ポリプロピレンなどのポリオレフィン類、ポリ塩化ビニル、オレフィン系熱可塑性エラストマー、ＡＢＳ樹脂などの合成樹脂からなる樹脂シート、発泡塩化ビニルシートなどの発泡シートなどを用いることができる。壁紙基材２の層構成としては、上記素材などからなる１層構造の他、比較的肉厚の厚い裏打材２１とこれに貼り合わせた表装材２２との２層以上の積層体から壁紙基材２が構成されていてもよい。かかる２層構造の具体例としては、例えば、表装材２２としてケナフ紙、布地などを用い、裏打材２１として普通紙、クレープ紙などをラミネート加工した壁紙基材２などが例示される。また、必要に応じて、例えば無機充填材、可塑剤、発泡剤、顔料、酸化防止剤、紫外線吸収剤、難燃剤などの添加剤が適宜混合されていてもよい。さらに、壁紙基材２には、エンボス加工が適宜施されていてもよい。
意匠印刷層３は、例えば、水性インキ、溶剤型インキなどを用いて所望のデザインが施された層であり、印刷方法としてはグラビア印刷、オフセット印刷、スクリーン印刷などの公知の印刷法にて設けることができる。かかる意匠印刷層３は、必要に応じて設けられるものであって、例えば壁紙基材２が、織物、編物などの布地や和紙などのような模様を有するシート材からなる場合には、これらのデザインを生かすため、意匠印刷層３を設けなくてもよい。
尚、その他、壁紙基材２に、防汚性、防カビ性、吸放湿性等の機能を付与するために機能性付与層を設けるなど公知の処理が施されていてもよい。
【０００９】
処理層５を構成する表面処理剤は、シラスバルーン、バインダーを少なくとも含む溶液状の剤からなる。具体的には、シラスバルーンは、シラスと呼ばれている火山ガラス質堆積物を約１０００℃で加熱発泡させたものであってアルミノ珪酸塩を主成分とする略球状の白色粉末である。本発明では、平均粒径１０〜２０００μｍ程度、嵩密度０．１〜０．４８ｇ／ｃｍ３程度のものを用いることができるが、配合性、塗工性、外観などの観点から、平均粒径３０〜４００μｍ程度、嵩密度０．１〜０．３ｇ／ｃｍ３程度のものを用いることが好ましい。バインダーとしては、シラスバルーンを壁紙本体の表面に固着できるものであれば特に限定されず、アクリル樹脂、エチレン−酢酸ビニル共重合体、ウレタン樹脂、酢酸ビニル、アルキド樹脂、エポキシ樹脂などが例示され、水性エマルジョン型又は溶剤型の何れでも使用できるが、塗工時に溶剤が揮発しないことから水性エマルジョン型を用いることが好ましい。シラスバルーンは、表面処理剤全量に対して２０重量％未満配合されている。これ以上配合されていると、却って塗料の塗工性が悪くなるからである。シラスバルーンの好ましい配合量は、０．５〜１８重量％程度、より好ましくは１〜１５重量％程度である。
尚、表面処理剤に、必要に応じて、水酸化アルミニウム、炭酸カルシウムなどその他の無機充填材、安定剤、顔料、紫外線吸収剤、難燃剤などの添加剤が適宜配合されていてもよい。
また、処理層５と壁紙基材２（意匠印刷層３）の間にアンカーコート層（図示せず）を設けてもよい。アンカーコート層としては、例えばエチレンビニルアセテート樹脂、ポリビニルアルコールなどを用いることができる。かかるアンカーコート層は、溶液状のアンカーコート剤をコーティングしたり、或いは上記成分からなるフィルムを積層するなどして設けられる。かかるアンカーコート層を設けることにより、表面処理剤を良好に且つ無駄なく塗着させることができる。例えば、壁紙基材２が紙や布地などの吸液性の高い素材からなり且つ壁紙基材２が表面に露出している壁紙に表面処理剤を塗工すると、表面処理剤が染み込むことから多量の剤を必要とするが、アンカーコート層を設けることにより、無駄なく表面処理剤を塗工することができる。
【００１０】
上記表面処理剤は、アクリル樹脂などの水性エマルジョンなどに適量のシラスバルーン及び必要に応じて添加される添加剤を配合し、充分に攪拌混合することにより得ることができる。かかる表面処理剤を、公知の手法で製造された壁紙本体の表面に塗布することにより、本発明の壁紙を得ることができる。表面処理剤の塗工方法としては特に限定されず、刷毛、ローラ、スプレー、モップ、スポンジ、ウェスなどによる塗布、グラビアコーティングなどによる公知のコーティング法などによって塗工することができる。表面処理剤の塗工量としては、１０〜２００ｇ／ｍ2（乾燥後の層厚５〜１００μｍ）程度が好ましい。余りに薄いと、塗料の塗工性の改善が期待できず、一方、余りに厚く塗工しても効果が変わらずコスト的に不利となるからである。
本発明の壁紙用表面処理剤は、適度な粘度を有し、又、混練後比較的長時間シラスバルーンが分散しているので、壁紙表面に簡易に塗工することができる。かかる表面処理剤を壁紙表面に塗工することにより、壁紙への塗料の塗工性が良好となる。従って、本発明の壁紙は、壁などに施工した後、表面が汚れて改装する必要が生じた際、刷毛などを用いて水性塗料などを簡易に塗ることができ、個人ユーザーでも壁紙の改装を簡単に行うことができる。また、塗料を塗った後の塗面は、艶消し状となって過度に綺羅光りせず、装飾性に優れた塗面を形成することができる。
さらに、塗料を塗る前に於いても、表面処理剤が塗工された本発明の壁紙は、綺羅光りせず土壁調の外観となるため、装飾性に優れている。
【００１１】
次に、本発明の壁紙改装方法について説明する。
表面が汚れて改装する既設の壁紙に、刷毛、ローラ、スプレー、モップ、スポンジ、ウェスなどの公知の塗布手段によって、上記表面処理剤を塗工する。塗工量は、１０〜４００ｇ／ｍ2（乾燥後の層厚５〜２００μｍ）程度、更に１０〜２００ｇ／ｍ2（乾燥後の層厚５〜１００μｍ）程度が好ましい。改装対象となる壁紙は特に限定されず、例えば、表面に壁紙基材が露出したものや、表面にフッ素系樹脂などからなる防汚加工が施されたものなど種々の壁紙に塗工することができる。尚、改装対象の壁紙の汚れがひどい場合には、表面処理剤を塗工する前に、拭き取っておくことが好ましい。また、必要に応じて、上記アンカーコート剤を塗布してもよい。
そして、表面処理剤を乾燥させた後、この上から改装用の塗料を塗工する。塗料としては、水性塗料、溶剤型塗料の何れでもよいが、溶剤が揮発しないことから、水性塗料を用いることが好ましい。水性塗料としては、アクリル樹脂エマルジョン、塩化ビニル−酢酸ビニル共重合エマルジョン、塩化ビニル−アクリル酸エステル共重合エマルジョン、エチレン−酢酸ビニル共重合エマルジョン、アクリル酸エステル系共重合エマルジョンなどに、顔料、界面活性剤、分散剤、増粘剤、造膜助剤その他の添加剤が配合されたものを用いることができる。
【００１２】
上記改装方法は、既存の壁紙の上から表面処理剤を塗工することにより、水性塗料などの塗工性を改善することができる。また、表面処理剤は、適度な粘度を有し、比較的長時間シラスバルーンが分散しているので、壁紙へ塗工する際、何度も混練し直す必要がない。
【実施例】
【００１３】
以下、実施例及び比較例を示し、本発明を更に詳述する。但し、本発明は、下記実施例に限定されるものではない。
実施例１〜６
表１に示す配合割合でアクリル樹脂、シラスバルーン（平均粒径７５μｍ、嵩密度０．１７〜０．２１ｇ／ｃｍ3（商品名：サイラックス  ＰＢ−０３、（株）シラックスウ製）、水を適宜配合し、十分に混練することにより、実施例１〜６に係る表面処理剤を得た。
比較例１〜４
表２に示す配合割合で、実施例で使用したものと同じアクリル樹脂及びシラスバルーン、炭酸カルシウム、水を適宜配合し、十分に混練することにより、比較例１〜４に係る表面処理剤を得た。
【００１４】
各試験例
上記実施例１〜６及び比較例１〜４で得られた表面処理剤を用いて、下記に示す各種の試験を行った。尚、各試験結果は、表１及び表２に併せて示している。
（表面処理剤の粘度）
各例の表面処理剤の粘度を粘度計（リオン社製、ビスコラノスター  ＶＰ０４）で測定した。
（表面処理剤の配合性）
各例の表面処理剤を２０分放置した後、シラスバルーン又は炭酸カルシウムの沈降度合いを目視で確認した。
（表面処理剤の塗工性）
各例の表面処理剤を、再度十分に混練し、壁紙（厚み０．１５ｍｍのケナフ紙の表面に水性インキを用いてデザイン印刷が施され、その上から撥水処理が施されたもの（商品名：ペインタブル、東リ（株）製））の表面に、スポンジロールにて塗工し、その塗工性の良否を評価した。
（表面処理剤塗工後の壁紙の外観）
各例について表面処理剤を塗工した後、１０分間放置し、壁紙表面の外観を目視によって評価した。尚、表中、適度な艶消し感があり、土壁調の外観に見えると評価された場合を「○」で、艶消し感が少なく、土壁調に見えないと評価された場合を「△」で、艶消し感が殆ど見られないと評価された場合を「×」で示している。
（刷毛による水性ペンキの塗工性）
各例の表面処理剤を塗工し乾燥させた後の壁紙について、表面処理剤の上から水性ペンキ（商品名：かべ紙用塗料、（株）アサヒペン製）を刷毛を用いて塗工し、水性ペンキの弾き具合、たれ具合を評価した。また、比較例５として、（表面処理剤を塗工していない）通常の壁紙（厚み０．１５ｍｍのケナフ紙の表面に、撥水処理加工としてアクリル樹脂処理及びワックス処理が施されたもの（商品名：ケナフウォール、東リ（株）製））の上から水性ペンキを刷毛塗りして評価した。
但し、比較例１については、水性ペンキが壁紙表面に殆ど塗着しなかったので、ペンキの塗布性の評価はできなかった（以下の評価についても同様）。
尚、表中、一度塗りで略均一にペンキを塗工できた場合を「良好」で、複数回塗り直しをすることにより略均一にペンキを塗工できた場合を「普通」で、複数回塗り直しをしても略均一に塗工できない場合を「悪い」で示す。
（ローラによる水性ペンキの塗工性）
実施例１〜６及び比較例１〜５について、ローラ刷毛を用いて、刷毛塗りと同様に、水性ペンキの弾き具合、たれ具合を評価した。
（水性ペンキの乾燥状態）
刷毛塗りで水性ペンキを塗工した後、３０分放置し、ペンキの表面を指で触り、ペンキの付着具合によってペンキの乾燥状態を確認した。
（ペンキの仕上がり状態及びペンキの外観）
水性ペンキを塗工した後、２時間放置し、色ムラなどを目視で評価した。更に、ペンキの表面（塗面）の外観を目視によって評価した。
【００１５】
【表１】
2005211709.tif 000002
【００１６】
【表２】
2005211709.tif 000003
【００１７】
以上の結果から、実施例１〜６の表面処理剤は、壁紙に塗工し易いことがわかる。又、塗工後の壁紙は土壁調の外観となり、壁紙の装飾性を高めることができる。さらに、実施例１〜６の表面処理剤を塗工した上から塗料を塗れば、塗料が弾かれることもなく、良好に塗料を塗ることできることがわかる。
【図面の簡単な説明】
【００１８】
【図１】本発明の壁紙を示す一部省略側面図。
【符号の説明】
【００１９】
１…本発明の壁紙、２…壁紙基材、２１…裏打材、２２…表装材、３…意匠印刷層、５…処理層
【図１】
2005211709.tif 000004